(57)【要約】  本発明は、少なくとも部分的に互いに向かい合って配置された第１の層及び第２の層を少なくとも含む光学マーキングデバイスに関する。この第１の層と第２の層の少なくとも１つは、第１の色と第２の色との間での色の変化を示す光学的可変要素（４、５）を含み、第１の色と第２の色とは、他の層の色との関係で以下のようにコントラストを示す：光学的可変要素（４、５）が第１の色を示す場合は、第１の層が視認可能であり、光学的可変要素（４、５）が第２の色を示す場合は、第２の層が視認可能である、あるいは、光学的可変要素（４、５）が第１の色を示す場合は、第２の層が視認可能であり、光学的可変要素（４、５）が第２の色を示す場合は、第１の層が視認可能である。
2021522082.tif 000002
【特許請求の範囲】
【請求項１】
少なくとも部分的に互いに向かい合って配置された少なくとも１つの第１の層（２）及び第２の層（３）を含む光学マーキングデバイスであって、
第１の層及び第２の層の少なくとも１つは、第１の色と第２の色との間での色の変化を示す光学的可変要素（４、５）を含み、
第１の色と第２の色とは、他の層の色との関係で以下のようにコントラストを示す：
−  光学的可変要素（４、５）が第１の色を示す場合は、第１の層（２）が視認可能であり、光学的可変要素（４、５）が第２の色を示す場合は、第２の層（３）が視認可能であるか、あるいは、
−  光学的可変要素（４、５）が第１の色を示す場合は、第２の層（３）が視認可能であり、光学的可変要素（４、５）が第２の色を示す場合は、第１の層（２）が視認可能である、
光学マーキングデバイス。
【請求項２】
２つの層（２、３）のうちの少なくとも１つが、前記光学的可変要素（４、５）によってもたらされる図柄（design）（９、１０）を含む、請求項１に記載の光学マーキングデバイス。
【請求項３】
第１の層及び第２の層の少なくとも１つを有する基材（１１）を含む、請求項１又は２に記載の光学マーキングデバイス。
【請求項４】
２つの層（２、３）が、互いに接している、請求項１〜３のいずれか一項に記載の光学マーキングデバイス。
【請求項５】
２つの層（２、３）のうちの少なくとも１つが、可視光スペクトルにおいて少なくとも部分的に反射性である、かつ／あるいは灰色の色調を有する、請求項１〜４のいずれか一項に記載の光学マーキングデバイス。
【請求項６】
２つの層（２、３）のうちの少なくとも１つが、可視光スペクトルにおいて少なくとも部分的に散乱性である、請求項１〜５のいずれか一項に記載の光学マーキングデバイス。
【請求項７】
光学的可変要素（４、５）が、１つ又は複数の蛍光化合物を含む、請求項１〜６のいずれか一項に記載の光学マーキングデバイス。
【請求項８】
光学的可変要素（４、５）が、４，４−ジフルオロ−４−ボラ−３ａ，４ａ−ジアザ−ｓ−インダセンのクラスの１つ又は複数の化合物を含む、請求項１〜７のいずれか一項に記載の光学マーキングデバイス。
【請求項９】
４，４−ジフルオロ−４−ボラ−３ａ，４ａ−ジアザ−ｓ−インダセンのクラスの１つ又は複数の化合物が、式Ｉ：
【化１】
2021522082.tif 000022
［式中、
R1は、C1〜C6アルキル、C5〜C6シクロアルキル、C5〜C6ヘテロアルキル、フェニルであり、前記フェニル基は、C1〜C2アルキル、ヒドロキシ、R5COO-及びハロゲンから選択される１つ又は複数の基で置換されていてもよく;
R2及びR2’は、水素及びC1〜C2アルキルから独立して選択され;
R3及びR3’は、水素、アリール、ヘテロアリール、シクロアルキル、アルキル、アルケニル及びアルキニルから独立して選択され、前記アリール、ヘテロアリール、シクロアルキル、アルキル、アルケニル及びアルキニルは、C1〜C4アルキル、アリール、ヒドロキシ及びフェロセンから選択される１つ又は複数の基〔前記アリール基は、アリール（このアリールは、C1〜C2アルキル基で置換されていてもよい）、C1〜C2アルキル、ハロゲン、ヒドロキシ、ジメチルアミノ、及びニトロから選択される１つ又は複数の基で置換されていてもよい〕で置換されていてもよく;
R4及びR4’は、アリール、ヘテロアリール、シクロアルキル、アルキル及びアルケニルから独立して選択され、前記アリール、ヘテロアリール、シクロアルキル、アルキル及びアルケニルは、C1〜C3アルキル、アリール、ヒドロキル及びフェロセンから選択される１つ又は複数の基〔前記アリール基は、アリール（このアリールは、C1〜C2アルキル基で置換されていてもよい）、C1〜C2アルキル、ハロゲン、ヒドロキシ、ジメチルアミノ及びニトロから選択される１つ又は複数の基で置換されていてもよい〕で置換されていてもよく;
R5はC1〜C4アルキル又はC2〜C4アルケニルであり;
R6及びR6’は、ハロゲン、C1〜C4アルコキシ、C2〜C4アルケニルオキシ、C1〜C4アルキル、C2〜C4アルケニル又はアリールから独立して選択され、前記アリールは、C1〜C2アルキル、ヒドロキシ、R5COO-及びハロゲンから選択される１つ又は複数の基で置換されていてもよい。］
の化合物から選択される、請求項１〜８のいずれか一項に記載の光学マーキングデバイス。
【請求項１０】
光学的可変要素（４、５）が、ジフルオロボロンβ−ジケトネートのクラス（ＢＦ２ｂｄｋｓ）の１つ又は複数の化合物を含む、請求項１〜９のいずれか一項に記載の光学マーキングデバイス。
【請求項１１】
ジフルオロボロンβ−ジケトネートのクラス（ＢＦ２ｂｄｋｓ）の１つ又は複数の化合物が、式ＩＩＩ：
【化２】
2021522082.tif 000023
［式中、
L1は、不飽和脂肪族鎖であるか、存在せず；
L2は、不飽和脂肪族鎖であるか、存在せず；
R1は、置換又は非置換のアリール基、又は置換又は非置換のヘテロアリール基であり；
R2は、置換又は非置換のアリール基、又は置換又は非置換のヘテロアリール基であり；
R3は、水素、置換又は非置換のアリール基、及び置換又は非置換のヘテロアリール基から選択される。］
の化合物から選択される、請求項１〜１０のいずれか一項に記載の光学マーキングデバイス。
【請求項１２】
ポリマーを含み、前記ポリマーに光学的可変要素（４、５）が組み込まれている、請求項１〜１１のいずれか一項に記載の光学マーキングデバイス。
【請求項１３】
前記ポリマーが、ポリカーボネート、ポリスチレン、ポリエチレン、ポリプロピレン、ポリエチレンテレフタレート、ポリアクリレート、ポリメタクリレート、ポリ塩化ビニル、ポリアミド、ポリアラミド、エチレンビニルアセテート（EVA）、ポリウレタン、熱可塑性ポリウレタン（TPU）、シアノアクリレート、ロジン樹脂、パイン樹脂、光硬化性樹脂、又はこれらの混合物から選択される、請求項１〜１２のいずれか一項に記載の光学マーキングデバイス。
【請求項１４】
光学的可変要素を含む前記層の第１の色及び第２の色のうちの１つが、他の層の色の補色である、請求項１〜１３のいずれか一項に記載の光学マーキングデバイス。
【請求項１５】
２つの層（２、３）が、色の変化を示す光学的可変要素（４、５）を含み、ここで、２つの光学的可変要素（４、５）が、第１の刺激がデバイス（１）に適用されたときに第１の層（２）だけが視認可能となるように、かつ、第２の刺激がデバイス（１）に適用されたときに第２の層（３）だけが視認可能となるように、少なくとも部分的に重ね合わされて構成されている、請求項１〜１４のいずれか一項に記載の光学マーキングデバイス。
【請求項１６】
前記光学マーキングデバイス（１）を通過する光を偏光するように構成された要素を含む、請求項１〜１５のいずれか一項に記載の光学マーキングデバイス。
【請求項１７】
第１の層及び第２の層（２、３）の少なくとも１つが、第１の色と第２の色との間での色の変化を示す光学的可変要素（４、５）と、染料との混合物を含む、請求項１〜１６のいずれか一項に記載の光学マーキングデバイス。
【請求項１８】
染料が蛍光色素分子（fluorophore）である、請求項１〜１７のいずれか一項に記載の光学マーキングデバイス。
【請求項１９】
請求項１〜１８のいずれか一項に記載の光学マーキングデバイスを少なくとも１つ含む、身分証明書、受託者証明書、若しくは管理文書、又はラベル。
【発明の詳細な説明】
【技術分野】
【０００１】
本発明は、製品、特に文書のセキュリティ及び認証の分野に関する。
【０００２】
特に、身分証明書（ID）、受託者証明書、管理文書、又はブランドラベルのセキュリティ及び認証に関連する。
【背景技術】
【０００３】
偽造品や模倣品の生産は、今や、高級品、自動車及び航空部品、又は包装、特に医薬品の包装、例えばブリスターパック等の付加価値の高い多くの分野で大幅に増加している。
【０００４】
個人情報の盗難の進展、及び特に特定の国でのポイントベースの運転免許証の認証に伴って、個人情報及び管理文書はますます改ざんの対象になっている。したがって、このタイプの製品及び文書のセキュリティ及び認証は、非常に重要であり、国内的及び国際的なセキュリティの問題を伴う。
【０００５】
したがって、改ざん、特に元の記録文書の改ざん、又は偽造（模倣品の製造）に効果的に対抗するための、新たな手段を継続的に提供する必要がある。
【０００６】
以下、本明細書において、文書という用語は、基材及び情報によって形成されたアセンブリを指す。基材は、様々な種類のものであり得、様々な態様をとることができ、ポリマー又はポリマーの混合物を含み得る。前記基材は、例えば、全体的又は部分的にポリマー材料からなり得る。
【０００７】
文書の例として、とりわけ、身分証明書、例えばパスポート、身分証明カード、運転免許証、健康カード等のみならず、受託者証明書、例えば紙幣及び小切手等、又は管理文書、例えば登録証明書等も挙げられる。
【０００８】
したがって、これらの文書は紙、本、又はカードの態様である可能性があり、情報は、紙又はカードの場合は表面に、あるいは本の場合はその頁に、印刷及び／又はマーク付けされ得る。
【０００９】
含まれる情報に関連する重要な価値を考慮して、文書のセキュリティが高められるべきである。
【００１０】
現在、文書はセキュリティ要素によってセキュリティが高められている。要素は、検出に使用される手段の関数として、３つのレベルのセキュリティに分類できる。レベル１のセキュリティ要素は、五感の少なくとも１つによって、あるいはコントラストがある背景（contrasting background）によって検出できる要素である。このレベルには、特に、ギロシェ、光学的変動性のあるデバイス（device）、例えば虹色の印刷等、ホログラム、光学的可変インク、マーカー、変更可能なレーザー画像、又は複数のレーザー画像が含まれる。
【００１１】
レベル２のセキュリティ要素は、単純な器材、例えば紫外線ランプ、凸レンズ、又は携帯電話からの光のフラッシュ等を使用して検出可能な要素である。このレベルには、マイクロプリント、蛍光インク、蛍光繊維又はプレートなどの検出可能な要素が含まれます。
【００１２】
最後に、レベル３のセキュリティ要素は、高度な機器、例えば分光蛍光光度計又は電子顕微鏡等を使用して検出可能な要素である。このカテゴリーには、特に、ナノプリント顔料、生体認証チップ、及び肉眼では検出できない蛍光マーカー（タガント）が含まれる。
【００１３】
一般に、文書には、さまざまなレベルのいくつかのセキュリティ要素が組み込まれています。
【００１４】
既存のセキュリティソリューションは有利であることが証明されているが、実装や検閲が難しい場合がある。したがって、高いレベルのセキュリティを確保しながら、実装が簡単で安定しており、製品又は文書の信頼性をすばやくチェックすることができる新たなセキュリティ手段が実際に必要とされている。これらの手段は、互いに排他的である必要はない。
【発明の概要】
【課題を解決するための手段】
【００１５】
この目的のために、本発明は、少なくとも部分的に互いに向かい合って配置された少なくとも１つの第１の層及び第２の層を含む光学マーキングデバイス（optical marking device）であって、
第１の層と第２の層の少なくとも１つは、第１の色と第２の色との間での色の変化を示す光学的可変要素を含み、
第１の色と第２の色とは、他の層の色との関係で以下のようにコントラストを示す：
−  光学的可変要素が第１の色を示す場合は、第１の層が視認可能であり、光学的可変要素が第２の色を示す場合は、第２の層が視認可能であるか、あるいは、
−  光学的可変要素が第１の色を示す場合は、第２の層が視認可能であり、光学的可変要素が第２の色を示す場合は、第１の層が視認可能である、
光学マーキングデバイスに関する。
【００１６】
したがって、本発明によるデバイスは、文書、特に身分証明書、受託者証明書、又は管理文書等の製品の真正性をチェックすることを可能にするが、医薬品の包装（特にブリスター）又は高級品の包装（ブランド識別）等も可能にする。
【００１７】
本発明の別の特徴によれば、デバイスは、前記光学的可変要素を有する図柄（design）を含む。
【００１８】
本発明の別の特徴によれば、デバイスは、第１の層及び第２の層の少なくとも１つを有する基材を含む。
【００１９】
本発明の別の特徴によれば、前記２つの層は、互いに接している。
【００２０】
本発明の別の特徴によれば、前記２つの層のうちの少なくとも１つが、可視光スペクトルにおいて少なくとも部分的に反射性である、かつ／あるいは灰色の色調（shade）を有する
【００２１】
本発明の別の特徴によれば、前記２つの層（２、３）のうちの少なくとも１つが、可視光スペクトルにおいて少なくとも部分的に散乱性（diffusing）である。
【００２２】
本発明の別の特徴によれば、光学的可変要素は、１つ又は複数の蛍光化合物を含む。
【００２３】
本発明の別の特徴によれば、光学的可変要素は、４，４−ジフルオロ−４−ボラ−３ａ，４ａ−ジアザ−ｓ−インダセンのクラスの１つ又は複数の化合物を含む。
【００２４】
本発明の別の特徴によれば、本発明で使用する前記４−ボラ−３ａ，４ａ−ジアザ−ｓ−インダセンのクラスの化合物は、式Ｉ：
【化１】
2021522082.tif 000003
［式中、
R1は、C1〜C6アルキル、C5〜C6シクロアルキル、C5〜C6ヘテロアルキル、フェニルであり、前記フェニル基は、C1〜C2アルキル、ヒドロキシ、R5COO-及びハロゲンから選択される１つ又は複数の基で置換されていてもよく;
R2及びR2’は、水素及びC1〜C2アルキルから独立して選択され;
R3及びR3’は、水素、アリール、ヘテロアリール、シクロアルキル、アルキル、アルケニル及びアルキニルから独立して選択され、前記アリール、ヘテロアリール、シクロアルキル、アルキル、アルケニル及びアルキニルは、C1〜C4アルキル、アリール、ヒドロキシ及びフェロセンから選択される１つ又は複数の基〔前記アリール基は、アリール（このアリールは、C1〜C2アルキル基で置換されていてもよい）、C1〜C2アルキル、ハロゲン、ヒドロキシ、ジメチルアミノ、ニトロから選択される１つ又は複数の基で置換されていてもよい〕で置換されていてもよく;
R4及びR4’は、アリール、ヘテロアリール、シクロアルキル、アルキル及びアルケニルから独立して選択され、前記アリール、ヘテロアリール、シクロアルキル、アルキル及びアルケニルは、C1〜C3アルキル、アリール、ヒドロキル及びフェロセンから選択される１つ又は複数の基〔前記アリール基は、アリール（このアリールは、C1〜C2アルキル基で置換されていてもよい）、C1〜C2アルキル、ハロゲン、ヒドロキシ、ジメチルアミノ及びニトロから選択される１つ又は複数の基で置換されていてもよい〕で置換されていてもよく;
R5はC1〜C4アルキル又はC2〜C4アルケニルであり;
R6及びR6’は、ハロゲン、C1〜C4アルコキシ、C2〜C4アルケニルオキシ、C1〜C4アルキル、C2〜C4アルケニル又はアリールから独立して選択され、前記アリールは、C1〜C2アルキル、ヒドロキシ、R5COO-及びハロゲンから選択される１つ又は複数の基で置換されていてもよい。］
の化合物から選択され得る。
【００２５】
本発明の別の特徴によれば、本発明で使用する前記４，４−ジフルオロ−４−ボラ−３ａ，４ａ−ジアザ−ｓ−インダセンのクラスの化合物は、式ＩＩ：
【化２】
2021522082.tif 000004
［式中、
R1は、C1〜C6アルキル、C5〜C6シクロアルキル、C5〜C6ヘテロアルキル、又はフェニルであり、前記フェニル基は、C1〜C2アルキル、ヒドロキシ、R5COO-及びハロゲンから選択される１つ又は複数の基で任意に置換されていてよく；
R2及びR2’は、水素及びC1〜C2アルキルから独立して選択され；
R3及びR3’は、水素及びC1〜C3アルキルから独立して選択され；
R4及びR4’は、アリール、ヘテロアリール、シクロアルキル、アルキル、及びアルケニルから独立して選択され、前記アリール、ヘテロアリール、シクロアルキル、アルキル、及びアルケニルは、C1〜C3アルキル、アリール、ヒドロキシ、及びフェロセンから選択される１つ又は複数の基〔前記アリール基は、アリール（このアリールは、C1〜C2アルキル基で置換されていてよい）、C1〜C2アルキル、ハロゲン、ヒドロキシ、ジメチルアミノ、及びニトロから選択される１つ又は複数の基で置換されていてよい〕で置換されていてよく；
R5は、C1〜C4アルキル又はC2〜C4アルケニルである。］
の化合物から選択される。
【００２６】
本発明の別の特徴によれば、光学的可変要素は、ジフルオロボロンβ−ジケトネートのクラス（ＢＦ２ｂｄｋｓ）の１つ又は複数の化合物を含む。
【００２７】
本発明の別の特徴によれば、ジフルオロボロンβ−ジケトネートのクラス（ＢＦ２ｂｄｋｓ）の化合物は、式ＩＩＩ：
【化３】
2021522082.tif 000005
［式中、
L1は不飽和脂肪族鎖であるか、存在せず；
L2は不飽和脂肪族鎖であるか、存在せず；
R1は、置換又は非置換のアリール基、又は置換又は非置換のヘテロアリール基であり；
R2は、置換又は非置換のアリール基、又は置換又は非置換のヘテロアリール基であり；
R3は、水素、置換又は非置換のアリール基、及び置換又は非置換のヘテロアリール基から選択される。］
の化合物から選択される。
【００２８】
本発明の別の特徴によれば、デバイスは、ポリマーを含み、このポリマーに光学的可変要素が組み込まれている。
【００２９】
本発明の別の特徴によれば、ポリマーは、ポリカーボネート、ポリスチレン、ポリエチレン、ポリプロピレン、ポリエチレンテレフタレート、ポリアクリレート、ポリメタクリレート、ポリ塩化ビニル、ポリアミド、ポリアラミド、エチレンビニルアセテート（EVA）、ポリウレタン、熱可塑性ポリウレタン（TPU）、シアノアクリレート、ロジン樹脂、パイン樹脂、光硬化性樹脂、又はこれらの混合物から選択される。
【００３０】
本発明の別の特徴によれば、光学的可変要素を含む層の第１の色及び第２の色のうちの１つが、他の層の色の補色である。
【００３１】
本発明の別の特徴によれば、これらの２つの層は、色の変化を示す光学的可変要素を含み、その２つの光学的可変要素は、第１の刺激がデバイスに適用されたときに第１の層だけが視認可能となるように、かつ、第２の刺激がデバイスに適用されたときに第２の層だけが視認可能となるように、少なくとも部分的に重ね合わされて構成されている。
【００３２】
本発明の別の特徴によれば、光学マーキングデバイスは、このデバイスを通過する光を偏光するように構成された要素を含む
【００３３】
本発明の別の特徴によれば、これらの第１の層及び第２の層の少なくとも１つは、第１の色と第２の色との間で色の変化を示す光学的可変要素の混合物を含む。
【００３４】
本発明の別の特徴によれば、染料は蛍光色素分子（fluorophore）である。
【００３５】
本発明は、上述した光学マーキングデバイスを少なくとも１つ含む、身分証明書、受託者証明書、若しくは管理文書、又はラベルにも関する。
【００３６】
本発明の特徴及び利点は、以下の記述によりさらに明確となるであろう。しかし、以下の記述は例示を目的としており、添付の図面と併せて読まれるべきものである。
【図面の簡単な説明】
【００３７】
【図１】本発明による光学マーキングデバイスの概略断面図を示す。
【図２】本発明の第１の変態様様による、第１の層、第２の層、及びデバイスのそれぞれの上面図を示す。
【図３】本発明の第１の変態様様による、第１の層、第２の層、及びデバイスのそれぞれの上面図を示す。
【図４】本発明の第１の変態様様による、第１の層、第２の層、及びデバイスのそれぞれの上面図を示す。
【図５】本発明の第２の変態様様による、第１の層、第２の層、及びデバイスのそれぞれの上面図を示す。
【図６】本発明の第２の変態様様による、第１の層、第２の層、及びデバイスのそれぞれの上面図を示す。
【図７】本発明の第２の変態様様による、第１の層、第２の層、及びデバイスのそれぞれの上面図を示す。
【図８】本発明の第３の変態様様による、第１の層、第２の層、及びデバイスのそれぞれの上面図を示す。
【図９】本発明の第３の変態様様による、第１の層、第２の層、及びデバイスのそれぞれの上面図を示す。
【図１０】本発明の第３の変態様様による、第１の層、第２の層、及びデバイスのそれぞれの上面図を示す。
【図１１】本発明の第３の変態様様による、第１の層、第２の層、及びデバイスのそれぞれの上面図を示す。
【図１２】本発明の第４の変形例による、デバイスの層のうちの１つの上の図柄の上面図を示す。
【図１３】本発明の第４の変形例による、デバイスの層のうちの１つの上の図柄の上面図を示す。
【図１４】本発明の第４の変形例による、デバイスの層のうちの１つの上の図柄の上面図を示す。
【図１５】本発明の第４の変形例による、デバイスの層のうちの１つの上の図柄の上面図を示す。
【発明を実施するための形態】
【００３８】
［光学マーキングデバイス］
本発明は、文書などの製品の光学的マーキングデバイスに関する。光学マーキングデバイスは、図の1を参照しています。
【００３９】
本説明の残りの部分では、文書という用語は、基材及び情報によって形成されたアセンブリを指す。基材は、様々な種類のものであり得、様々な態様をとることができ、ポリマー又はポリマーの混合物を含み得る。この基材は、例えば、ポリマー材料から全体的又は部分的になっていてよい。
【００４０】
文書の例として、身分証明書、例えばパスポート、身分証明カード、運転免許証、健康カード等だけでなく、基準文書、例えば紙幣及び小切手等、又は管理文書、例えば登録証明書等も挙げられる。
【００４１】
したがって、文書は、紙、本、又はカードの形であり得、情報は、紙又はカードの場合はその中及び／又は表面上に印刷され、あるいは本の場合はその頁に印刷され得る。
【００４２】
デバイス１は、少なくとも、光学マーキング層と呼ばれる第１の層及び第２の層を含む。
【００４３】
図では、デバイス１は、２及び３の参照が付された２つの光学マーキング層を含む。
【００４４】
もちろん、本発明はこの構成に限定されず、２つ以上の層を有する多層構成を有していいてよい。
【００４５】
図示した実施態様では、層２及び３は、互いに直接接触して、互いに正確に重ね合わされており、この態様は特に有利である。
【００４６】
しかし、層２及び３が互いに部分的にのみ被覆し、かつ／あるいは、層２及び３が直接接触しておらず、代わりに、例えばデバイス１の他の層によって間隔を置いて配置されている態様であってもよい。
【００４７】
２つの層２、３のうちの少なくとも１つは、光学的可変要素を含む。
【００４８】
図２〜図４に示される第１の変形実施態様では、２つの層２、３のそれぞれは、それぞれ４、５の参照が付された光学的可変要素を含む。
【００４９】
図５〜図７に示される第２の変形実施態様では、層２のみが、４の参照が付された光学的可変要素を含む。
【００５０】
図８〜１１に示される第３の変形実施態様では、２つの層２、３のそれぞれは、それぞれ４、５の参照が付された光学的可変要素を含む。
【００５１】
各光学的可変要素は、後で説明するように、第１の色と第２の色との間で色の変化を示す。
【００５２】
光学マーキングデバイス１は、本発明の各変形実施態様に関連して以下に詳細に説明するように、光学的可変要素が第１の色を示すときには第１の層が視認可能となり、光学的可変要素が前記第２の色を示すときには第２の層が視認可能となるように、あるいは、光学的可変要素が第１の色を示すときには第２の層が視認可能となり、光学的可変要素が第２の色を示すときには第１の層が視認可能となるように、構成される。
【００５３】
有利には、２つの層のうちの少なくとも１つは、光学的可変要素を用いて少なくとも部分的に重ね合わされた図柄を含む。
【００５４】
図柄は、好ましくはデバイス１を有する製品を識別するのを助ける記号、図面、写真、又は固定又は可変の記述（statement）であり得る。
【００５５】
後で詳細に説明するように、図柄は、例えば、以下に詳細に説明するように、インク又はワニスで印刷されているか、あるいはレーザーによってエッチングされていることができる。
【００５６】
図１では、デバイス１は、光学マーキング層２、３を有する基材１１を含む。
【００５７】
基材１１は、例えば、透明ポリマーの層である。
【００５８】
有利には、基材１１は、ポリプロピレン、ポリカーボネート、又はポリエチレンの層であり、制御された厚さ（例えば、ポリカーボネートの場合には１０μｍ〜８００μｍ、好ましくは５０μｍ〜６００μｍ、ポリプロピレンの場合には１０μｍ〜６００μｍ、好ましくは３０〜１５０μｍ、透明ＰＥＴの場合には５μｍ〜５０μｍ、好ましくは１０μｍ）を有する。
【００５９】
［光学的可変要素］
「光学的可変要素」とは、物理化学的刺激の関数として、第１の色と第２の色との間で色の変化を表示する任意の物理化学的要素を意味する。
【００６０】
刺激とも呼ばれる物理化学的刺激は、光束照射、温度変化又は圧力変化、又は観察条件（要素の観察の入射角など）の変化であり得る。
【００６１】
以下に詳細に説明する実施態様では、光学的可変要素は、１つ又は複数の蛍光化合物、特に、以下に詳述する、４，４−ジフルオロ−４−ボラ−３ａ，４ａ−ジアザ−ｓ−インダセンのクラス（ＢＤＰＹのクラス）又はジフルオロボロンβ−ジケトネートのクラス（ＢＦ２ｂｄｋｓ）の化合物を含む活性物質を、所与の濃度で含む。
【００６２】
しかし、本発明は、このタイプの光学的可変要素に限定されない。
【００６３】
一例として、光学的可変要素は、サーモクロム、液晶インク、又は「ＯＶＩ」（ＳＩＣＰＡ社の登録商標）という名称で知られているタイプの光学的可変インクであってもよい。
【００６４】
好ましくは、光学的可変要素を含む層２又は３は、１つ又は複数の化合物がポリマーに組み込まれているポリマー、及び特に問題の文書又は製品を構成するポリマーマトリックスも含む。
【００６５】
本説明の残りの部分では、用語「４，４−ジフルオロ−４−ボラ−３ａ，４ａ−ジアザ−ｓ−インダセン化合物」、「ジフルオロボロンβ−ジケトネート（ＢＦ２ｂｄｋｓ）」、及び「蛍光染料」を、区別なく使用する。
【００６６】
活性物質は、１つ又は複数の種類のインクと混合され得ることに留意されたい。
【００６７】
４，４−ジフルオロ−４−ボラ−３ａ，４ａ−ジアザ−ｓ−インダセン化合物は、蛍光色素であり、その最初の合成は、１９６８年に発表された（A. Treibsら、Justus Liebigs Ann. Chem. 1968, 718, 208）。それ以来、いくつかの他の合成が公開されている（例：Chem. Eur. J., 2009, 15, 5823; J. Phys. Chem. C, 2009, 113, 11844; Chem. Eur. J., 2011, 17, 3069; J. Phys. Chem. C, 2013, 117, 5373）。加えて、非常に多くの４，４−ジフルオロ−４−ボラ−３ａ，４ａ−ジアザ−ｓ−インダセン化合物類が、例えばThermoFisher Scientific（米国マサチューセッツ州Waltham）から市販されている。
【００６８】
これらは、優れた吸収及び発光特性を有し、特に、比較的狭い励起帯及び０．５〜１の高い量子収率φを有する蛍光発光を有し、非常に蛍光性である。
【００６９】
さらに、これらの化合物は、優れた光安定性及び高い熱安定性を有している。実際に、本発明による蛍光色素は、一般に、最高で３００℃まで安定である。
【００７０】
この高い熱安定性により、これらの蛍光色素は、溶融状態のポリマーマトリックスに容易に組み入れることができ、いかなる予想にも反して、蛍光の吸収及び放射のレベルでの性能が、ポリマーマトリックスへの組み入れによって変更されない。
【００７１】
この良好な安定性により、この１つ又は複数の化合物を関連するインクに組み入れることができ、従来技術の技術とは対照的に、光退色に関して優れた安定性が保証される。
【００７２】
すべての４，４−ジフルオロ−４−ボラ−３ａ，４ａ−ジアザ−ｓ−インダセン化合物類は、可視光に吸収帯を持ち、肉眼で知覚される色は、吸収された色の補色に対応する。たとえば、緑／青の色に対応する４８０〜４９０ｎｍ付近で吸収する化合物は、肉眼ではオレンジ／赤の色調で表示される。
【００７３】
したがって、この特性は、レベル１のセキュリティ要素を得ることを可能にする。
【００７４】
蛍光特性に関して、本発明による４，４−ジフルオロ−４−ボラ−３ａ，４ａ−ジアザ−ｓ−インダセンのクラスのすべての化合物は、紫外線（ＵＶ）における励起帯及び可視域における発光帯を有する。したがって、それらは特に１００ｎｍ〜４００ｎｍで発光するＵＶランプによって励起され得、肉眼で検出することができるため、レベル２のセキュリティ要素を得ることができる。
【００７５】
最後に、発光波長は、分光蛍光光度計又は単一ネットワークの低解像度蛍光光度計（光ダイオード又は光電子増倍管による検出）を使用して決定することができ、これは、本発明によるセキュリティ要素にレベル３のセキュリティを与える。
【００７６】
本発明で使用する４−ボラ−３ａ，４ａ−ジアザ−ｓ−インダセン化合物は、以下の式Ｉ：
【化４】
2021522082.tif 000006
［式中、
R1は、C1〜C6アルキル、C5〜C6シクロアルキル、C5〜C6ヘテロアルキル、フェニルであり、前記フェニル基は、C1〜C2アルキル、ヒドロキシ、R5COO-及びハロゲンから選択される１つ又は複数の基で置換されていてもよく;
R2及びR2’は、水素及びC1〜C2アルキルから独立して選択され;
R3及びR3’は、水素、アリール、ヘテロアリール、シクロアルキル、アルキル、アルケニル及びアルキニルから独立して選択され、前記アリール、ヘテロアリール、シクロアルキル、アルキル、アルケニル及びアルキニルは、C1〜C4アルキル、アリール、ヒドロキシ及びフェロセンから選択される１つ又は複数の基〔前記アリール基は、アリール（このアリールは、C1〜C2アルキル基で置換されていてもよい）、C1〜C2アルキル、ハロゲン、ヒドロキシ、ジメチルアミノ、及びニトロから選択される１つ又は複数の基で置換されていてもよい〕で置換されていてもよく;
R4及びR4’は、アリール、ヘテロアリール、シクロアルキル、アルキル及びアルケニルから独立して選択され、前記アリール、ヘテロアリール、シクロアルキル、アルキル及びアルケニルは、C1〜C3アルキル、アリール、ヒドロキ及びフェロセンから選択される１つ又は複数の基〔前記アリール基は、アリール（このアリールは、C1〜C2アルキル基で置換されていてもよい）、C1〜C2アルキル、ハロゲン、ヒドロキシ、ジメチルアミノ及びニトロから選択される１つ又は複数の基で置換されていてもよい〕で置換されていてもよく;
R5はC1〜C4アルキル又はC2〜C4アルケニルであり;
R6及びR6’は、ハロゲン、C1〜C4アルコキシ、C2〜C4アルケニルオキシ、C1〜C4アルキル、C2〜C4アルケニル又はアリールから独立して選択され、前記アリールは、C1〜C2アルキル、ヒドロキシ、R5COO-及びハロゲンから選択される１つ又は複数の基で置換されていてもよい。］
の化合物から選択され得る。
【００７７】
式Ｉの好ましい化合物は、R1、R2、R2’、R3、R3’、R4、R4’、R5、R6、及びR6’の１つ又は複数が、以下に定義される化合物である：
R1は、メチル、フルオロ、ヒドロキシ、アセチル、及びメタクリレートから、好ましくはメチル、フルオロ、ヒドロキシ、及びアセチルから、より好ましくはメチル又はフルオロから選択される、１つ又は複数の基で置換されたフェニルであり；
R2及びR2’は、水素及びメチルから独立して選択され；
R3及びR3’は、水素、C1〜C3アルキル、ビニル、アリール、ヘテロアリール、アダマンチルから独立して選択され、前記ビニル及びアリールは、フェニル、C1〜C2アルキルから選択される１つ又は複数の基で任意に置換されていてよく、前記フェニルは、C1〜C2アルキル、ヒドロキシ、ブロモ、ニトロ、ジメチルアミンから選択される１つ又は複数の基で任意に置換されていてよく、
好ましくは、水素、メチル、エチル、n-プロピル、ビニル、アリール、ヘテロアリール、アダマンチルから独立して選択され、前記ビニル及びアリールは、フェニル、C1〜C2アルキルから選択される１つ又は複数の基で任意に置換されていてよく、前記フェニルは、C1〜C2アルキル、ヒドロキシ、ブロモ、ニトロ、ジメチルアミンから選択される１つ又は複数の基で置換されていてよく、
より好ましくは、R3及びR3’は、エチル、n-プロピル、メチル、ビニル、フェニル、フェナントリル、ナフチル、ピレニル、チオフェニル、ベンゾフラニルから独立して選択され、前記ビニル、アリール、及びナフチルは、メチル、ヒドロキシ、ブロモ、ニトロ、及びジメチルアミノの１つ又は複数によって置換されていてよく；
R4及びR4’は、メチル、ビニル、アリール、ヘテロアリール、アダマンチルから独立して選択され、前記ビニル及びアリールは、フェニル、C1〜C2アルキルから選択される１つ又は複数の基で任意に置換されており、前記フェニルは、C1〜C2アルキル、ヒドロキシ、ブロモ、ニトロ、ジメチルアミンから選択される１つ又は複数の基で置換されていてもよく、
好ましくは、R4及びR4’は、メチル、ビニル、フェニル、フェナントリル、ナフチル、ピレニル、チオフェニル、ベンゾフラニルから独立して選択され、前記ビニル、アリール、及びナフチルは、メチル、ヒドロキシ、ブロモ、ニトロ、及びジメチルアミノの１つ又は複数で置換されていてもよく；
R5は、メチル又はエテニルであり；
R6及びR6’は、フルオロ、C1〜C4アルコキシ、C2〜C4アルケニルオキシ、C1〜C4アルキル、C2〜C4アルケニル、又はアリールから独立して選択され、前記アリールは、C1〜C2アルキル、ヒドロキシ、R5COO-及びハロゲンから選択される１つ又は複数の基で置換されていてもよく、好ましくは、R6及びR6’はフルオロである。
【００７８】
特定の実施態様によれば、本発明において使用する４，４−ジフルオロ−４−ボラ−３ａ，４ａ−ジアザ−ｓ−インダセン化合物は、下記の式ＩＩ：
【化５】
2021522082.tif 000007
［式中、
R1は、C1〜C6アルキル、C5〜C6シクロアルキル、C5〜C6ヘテロアルキル、フェニルであり、前記フェニル基は、C1〜C2アルキル、ヒドロキシ、R5COO-及びハロゲンから選択される１つ又は複数の基で置換されていてよく；
R2及びR2’は、水素及びC1〜C2アルキルから独立して選択され；
R3及びR3’は、水素及びC1〜C3アルキルから独立して選択され；
R4及びR4’は、アリール、ヘテロアリール、シクロアルキル、アルキル、及びアルケニルから独立して選択され、前記アリール、ヘテロアリール、シクロアルキル、アルキル、及びアルケニルは、C1〜C3アルキル、アリール、ヒドロキシ、及びフェロセンから選択される１つ又は複数の基で置換されていてよく、前記アリール基は、アリール（このアリールは、C1〜C2アルキル基で置換されていてよい）、C1〜C2アルキル、ハロゲン、ヒドロキシ、ジメチルアミノ、ニトロから選択される１つ又は複数の基で置換されていてよく；
R5は、C1〜C4アルキル又はC2〜C4アルケニルである。］
の化合物から選択することができる。
【００７９】
式ＩＩの好ましい化合物は、R1、R2、R2’、R3、R3’、R4、R4’、及びR5の１つ又は複数が、以下に定義される化合物である：
R1は、メチル、フルオロ、ヒドロキシ、アセチル、及びメタクリレートから、好ましくはメチル、フルオロ、ヒドロキシ、及びアセチルから、より好ましくはメチル又はフルオロから選択される、１つ又は複数の基で置換されたフェニルであり；
R2及びR2’は、水素及びメチルから独立して選択され；
R3及びR3’は、水素、メチル、エチル、n-プロピルから独立して選択され、好ましくはエチルであり；
R4及びR4’は、メチル、ビニル、アリール、ヘテロアリール、アダマンチルから独立して選択され、前記ビニル及びアリールは、フェニル、C1〜C2アルキルから選択される１つ又は複数の基で置換されていてよく、前記フェニルは、 C1〜C2アルキル、ヒドロキシ、ブロモ、ニトロ、ジメチルアミンから選択される１つ又は複数の基で置換されていてよく、
好ましくは、R4及びR4’は、独立して、メチル、ビニル、フェニル、フェナントリル、ナフタレニル、ピレニル、チオフェニル、ベンゾフラニルから選択され、前記ビニル、アリール、及びナフタレニルは、メチル、ヒドロキシ、ブロモ、ニトロ、及びジメチルアミノの１つ又は複数で置換されていてもよい；
R5は、メチル又はエテニルである。
【００８０】
式ＩＩの特に好ましい化合物は、下記の表に記載の化合物である：
【００８１】
【表１Ａ】
2021522082.tif 000008
【００８２】
【表１Ｂ】
2021522082.tif 000009
【００８３】
【表１Ｃ】
2021522082.tif 000010
【００８４】
【表１Ｄ】
2021522082.tif 000011
【００８５】
【表１Ｅ】
2021522082.tif 000012
【００８６】
【表１Ｆ】
2021522082.tif 000013
【００８７】
【表１Ｇ】
2021522082.tif 000014
【００８８】
本発明で使用する化合物の説明のために、用いる用語及び表現は、特記のない限り、以下の定義に従って理解される。
【００８９】
用語「ハロゲン」は、フルオロ、クロロ、ブロモ、又はヨードを示す。好ましいハロゲン基は、フルオロ及びブロモであり、フルオロが特に好ましい。
【００９０】
用語「アルキル」は、式：CnH2n+1の、直鎖状又は分枝状の炭化水素基を示し、式中、nは1以上の整数である。好ましいアルキル基は、直鎖状又は分枝状のC1〜C6アルキル基である。
【００９１】
用語「アルケニル」は、１つ又は複数の炭素−炭素二重結合を含む直鎖又は分枝鎖の不飽和アルキル基を示す。適切なアルケニル基は、２〜６個の炭素原子、好ましくは２〜４個の炭素原子、さらにより好ましくは２又は３個の炭素原子を含む。アルケニル基の非限定的な例は、エテニル（ビニル）、２−プロペニル（アリル）、２−ブテニル及び３−ブテニルであり、エテニル及び２−プロペニルが好ましい。
【００９２】
用語「シクロアルキル」は、単独で、又は別の基の一部として、３〜１２個の炭素原子、特に５〜１０個の炭素原子、より特には６〜１０個の炭素原子を有する、飽和モノ−、ジ−、又はトリ−環状炭化水素基を示す。適切なシクロアルキル基には、これらだけに制限されないが、シクロペンチル、シクロヘキシル、ノルボルニル、アダマンチル、特にシクロヘキシル及びアダマンチルが含まれる。好ましいシクロアルキル基には、シクロヘキシル、アダマント−１−イル及びアダマント−２−イルが含まれる。
【００９３】
用語「アリール」は、芳香族単環式多価不飽和炭化水素基（例えば、フェニル）、又は芳香族多環式多価不飽和炭化水素基（例えば、ナフチル、アントラセニル、フェナントラセニル、ピレニル）を示す。好ましいアリール基には、フェニル、ナフチル、アントラセニル、フェナントラセニル、ピレニルが含まれる。
【００９４】
用語「ヘテロアリール」は、５〜１２個の炭素原子を有する芳香族環を示し、その少なくとも１つの炭素原子は、酸素、窒素、若しくは硫黄原子、又は−ＮＨで置換されており、前記窒素原子及び硫黄原子は、酸化されていてもよく、前記窒素原子は、四級化されていてもよく、あるいは、それぞれが典型的に５又は６個の原子を有する２〜３個の縮合環を含む環式系を示し、その少なくとも１つの環が芳香族であり、その少なくとも１つの芳香族環の少なくとも１つの炭素原子が、酸素原子、窒素原子、若しくは硫黄原子、又は−ＮＨで置換されており、前記窒素原子及び硫黄原子は、酸化されていてもよく、前記窒素原子は、四級化されていてもよい。ヘテロアリール基の例には、フラニル、チオフェニル、ピロリル、ピリジニル、及びベンゾフラニルが含まれる。
【００９５】
本発明で使用するこれらの化合物は、当業者に公知の方法に従って合成することができる。特にA. Loudetらの刊行物（Chem. Rev. 2007, 107, 4891-4932）を参照することができる。
【００９６】
別の実施態様によれば、光学的可変要素は、下記式ＩＩＩ：
【化６】
2021522082.tif 000015
［式中、
L1は、不飽和脂肪族鎖であるか、存在せず；
L2は、不飽和脂肪族鎖であるか、存在せず；
R1は、置換又は非置換のアリール基、又は置換又は非置換のヘテロアリール基であり；
R2は、置換又は非置換のアリール基、又は置換又は非置換のヘテロアリール基であり；
R3は、水素、置換又は非置換のアリール基、及び置換又は非置換のヘテロアリール基から選択される。］
の化合物から選択されるジフルオロボロンβ−ジケトネートのクラス（ＢＦ２ｂｄｋｓ）の化合物が組み込まれたポリマーマトリックスを含む蛍光組成物を含む。
【００９７】
好ましい式ＩＩＩのジフルオロボロンβ−ジケトネートのクラスの化合物は、L1、L2、R1、R2、及びR3の１つ又は複数が、以下に定義される化合物である：
L 1は、不飽和脂肪族鎖、好ましくはC2〜C8の不飽和脂肪族鎖であるか、存在せず；
L 2は、不飽和脂肪族鎖、好ましくはC2〜C8の不飽和脂肪族鎖であるか、存在せず；
R1は、置換又は非置換のアリール基、好ましくは、少なくとも１つの電子供与性又は電子受容性基を有する置換又は非置換のアリール基であり；
R2は、置換又は非置換のアリール基、好ましくは、少なくとも１つの電子供与性又は電子受容性基を有する置換又は非置換のアリール基であり；
R3は、水素、及び置換又は非置換のアリール基から選択される。
【００９８】
好ましい式ＩＩＩのジフルオロボロンβ−ジケトネートのクラスの化合物は、L1、L2、R1、R2、及びR3の１つ又は複数が、以下に定義される化合物である：
L 1は、C2〜C4の不飽和脂肪族鎖であるか、存在せず；
L 2は、C2〜C4の不飽和脂肪族鎖であるか、存在せず；
R1は、ヒドロキシ、アルコキシ、アルキル、アリール、ジアルキルアミノ、チオアルコキシ、ハロゲンから選択される少なくとも１つの基を有する置換又は非置換のアリール基であり；
R2は、ヒドロキシ、アルコキシ、アルキル、アリール、ジアルキルアミノ、チオアルコキシ、ハロゲンから選択される少なくとも１つの基を有する置換又は非置換のアリール基であり；
R3は、水素、及び非置換アリール基から選択される。
【００９９】
好ましい式ＩＩＩのジフルオロボロンβ−ジケトネートのクラスの化合物は、L1、L2、R1、R2、及びR3の１つ又は複数が、以下に定義される化合物である：
L 1は、C2〜C4の不飽和脂肪族鎖であるか、存在せず；
L 2は、C2〜C4の不飽和脂肪族鎖であるか、存在せず；
R1は、ヒドロキシ、C1〜C4アルコキシ、C1〜C8アルキル、アリール、C1〜C4ジアルキルアミノ、C1〜C4チオアルコキシ、ハロゲン、好ましくはフッ素から選択される少なくとも１つの基を有する置換又は非置換のアリール基であり；
R2は、ヒドロキシ、C1〜C4アルコキシ、C1〜C8アルキル、アリール、C1〜C4ジアルキルアミノ、C1〜C4チオアルコキシ、ハロゲン、好ましくはフッ素から選択される少なくとも１つの基を有する置換又は非置換のアリール基であり；
R3は、水素原子である。
【０１００】
好ましい式ＩＩＩのジフルオロボロンβ−ジケトネートのクラスの化合物は、L1、L2、R1、R2、及びR3の１つ又は複数が、以下に定義される化合物である：
L 1は、C2の不飽和脂肪族鎖であるか、存在せず；
L 2は、C2の不飽和脂肪族鎖であるか、存在せず；
R1は、アリール基、好ましくは、ヒドロキシ、C1〜C4アルコキシ、好ましくはメトキシ、C1〜C8アルキル、好ましくはtert-ブチル、アリール、C1〜C4ジアルキルアミノ、好ましくはジメチルアミノから選択される少なくとも１つの基を有する置換又は非置換の、フェニル、ビフェニル、又はナフチルであり；
R2は、アリール基、好ましくは、ヒドロキシ、C1〜C4アルコキシ、好ましくはメトキシ、C1〜C8アルキル、好ましくはtert-ブチル、アリール、C1〜C4ジアルキルアミノ、好ましくはジメチルアミノから選択される少なくとも１つの基を有する置換又は非置換の、フェニル、ビフェニル、又はナフチルであり；
R3は、水素原子である。
【０１０１】
好ましいジフルオロボロンβ−ジケトネートのクラスの化合物は、以下の式ＩＩＩ２：
【化７】
2021522082.tif 000016
（式中、R1、R2、及びR3は、式ＩＩＩにおいて定義されたとおりである）
の化合物である。
【０１０２】
好ましいジフルオロボロンβ−ジケトネートのクラスの化合物は、以下の式ＩＩＩ３：
【化８】
2021522082.tif 000017
（式中、L1、R1、R2、及びR3は、式ＩＩＩにおいて定義されたとおりである）
の化合物である。
【０１０３】
好ましいジフルオロボロンβ−ジケトネートのクラスの化合物は、以下の式ＩＩＩ４：
【化９】
2021522082.tif 000018
（式中、L1、R1、R2、及びR3は、式ＩＩＩにおいて定義されたとおりである）
の化合物である。
【０１０４】
特に好ましい式ＩＩＩのジフルオロボロンβ−ジケトネートのクラスの化合物は、以下に示す化合物である：
【０１０５】
【化１０Ａ】
2021522082.tif 000019
【０１０６】
【化１０Ｂ】
2021522082.tif 000020
【０１０７】
用語「アルキル」は、式：CnH2n+1の、直鎖状又は分枝状の炭化水素基を示し、式中、nは1以上の整数である。好ましいアルキル基は、直鎖状又は分枝状のC1〜C6アルキル基である。
【０１０８】
用語「アルケニル」は、１つ又は複数の炭素−炭素二重結合を含む直鎖又は分枝鎖の不飽和アルキル基を示す。適切なアルケニル基は、２〜６個の炭素原子、好ましくは２〜４個の炭素原子、さらにより好ましくは２又は３個の炭素原子を含む。アルケニル基の非限定的な例は、エテニル（ビニル）、２−プロペニル（アリル）、２−ブテニル及び３−ブテニルであり、エテニル及び２−プロペニルが好ましい。
【０１０９】
用語「シクロアルキル」は、単独で、又は別の基の一部として、３〜１２個の炭素原子、特に５〜１０個の炭素原子、より特には６〜１０個の炭素原子を有する、飽和モノ−、ジ−、又はトリ−環状炭化水素基を示す。適切なシクロアルキル基には、これらだけに制限されないが、シクロペンチル、シクロヘキシル、ノルボルニル、アダマンチル、特にシクロヘキシル及びアダマンチルが含まれる。好ましいシクロアルキル基には、シクロヘキシル、アダマント−１−イル及びアダマント−２−イルが含まれる。
【０１１０】
用語「アリール」は、芳香族単環式多価不飽和炭化水素基（例えば、フェニル）、又は芳香族多環式多価不飽和炭化水素基（例えば、ナフチル、アントラセニル、フェナントラセニル）を示す。好ましいアリール基には、フェニル、ナフチル、アントラセニル、フェナントラセニル、ピレニルが含まれる
【０１１１】
用語「ヘテロアリール」は、５〜１２個の炭素原子を有する芳香族環を示し、その少なくとも１つの炭素原子は、酸素、窒素、若しくは硫黄原子、又は−ＮＨで置換されており、前記窒素原子及び硫黄原子は、酸化されていてもよく、前記窒素原子は、四級化されていてもよく、あるいは、それぞれが典型的に５又は６個の原子を有する２〜３個の縮合環を含む環式系を示し、その少なくとも１つの環が芳香族であり、その少なくとも１つの芳香族環の少なくとも１つの炭素原子が、酸素原子、窒素原子、若しくは硫黄原子、又は−ＮＨで置換されており、前記窒素原子及び硫黄原子は、酸化されていてもよく、前記窒素原子は、四級化されていてもよい。ヘテロアリール基の例には、フラニル、チオフェニル、ピロリル、ピリジニル、及びベンゾフラニルが含まれる。
【０１１２】
用語「ハロゲン」は、フルオロ、クロロ、ブロモ、又はヨードを示す。好ましいハロゲン基は、フルオロ及びブロモであり、フルオロが特に好ましい。
【０１１３】
用語「アルコキシ」は、酸素原子に結合したアルキル基を指す。
【０１１４】
用語「アルケニルオキシ」は、酸素原子に結合したアルケニル基を指す。
【０１１５】
光学的可変要素を含む層２、３が明るい背景上に置かれると、固有の色（intrinsic color）（すなわち、蛍光化合物によって吸収される色の補色）が観察される。
【０１１６】
反対に、暗い背景上に置かれると、蛍光化合物による蛍光色が観察される。
【０１１７】
物理化学的刺激は、デバイス１を明るい背景上に置き、次いで暗い背景上に置くか、あるいは、デバイス１を暗い背景上に置き、次いで明るい背景上に置くことがら構成される。
【０１１８】
全てのタイプのポリマーへの組み入れを成し遂げることができる。ポリマーは、例えば、ポリカーボネート、ポリスチレン、ポリエチレン、ポリプロピレン、ポリエチレンテレフタレート、ポリアクリレート、ポリメタクリレート、ポリ塩化ビニル、ポリアミド、ポリアラミド、エチレンビニルアセテート（EVA）、ポリウレタン、熱可塑性ポリウレタン（TPU）、シアノアクリレート、ロジン樹脂、パイン樹脂、光硬化性樹脂、又はこれらの混合物等である。好ましくは、ポリカーボネート、熱可塑性ポリウレタン、及び光硬化性樹脂、好ましくはポリカーボネート及び熱可塑性ポリウレタンから選択されるポリマーへの組み入れを成し遂げることができる。より好ましくは、ポリマーは、ポリカーボネートである。
【０１１９】
組み込まれることとなる蛍光染料の量は、吸収及び蛍光の特性を検出するために必要な量である。本発明による蛍光染料は、それらがポリマーに非常に少量組み込まれている場合でさえ、これらの特性の検出を可能にするという利点を有している。
【０１２０】
実際、ポリマーの総質量に対して０．０００１〜５質量％の量、好ましくはポリマーの総質量に対して０．００１〜２質量％の量、さらにより好ましくはポリマーの総質量に対して０．０１〜１質量％の量の蛍光色素が検出に十分である。
【０１２１】
蛍光色素の量は、ポリマーの形成及び必要とされる視覚効果の関数として当業者によって適合されるであろう。
【０１２２】
光学的可変要素を含む各層は、例えば、圧延、押出し、カレンダリング、又は押出カレンダリング等の当業者に知られている技術によって有利に調製される。これらの技術は、使用するポリマーの関数として選択されるであろう。一例として、ポリマーがポリカーボネート又は熱可塑性ポリウレタンである場合、押出カレンダリングの原理が好ましいであろう。本発明の意味での層の集合体は、例えば、１つ以上の蛍光染料を組み込んだポリマーの２つ以上の層を圧延することによって得ることができる。
【０１２３】
有利には、層２、３は、特に、ポリカーボネートの場合には、１０μｍ〜８００μｍの厚さ、好ましくは５０μｍ〜６００μｍの厚さ、ポリプロピレンの場合には、１０μｍ〜６００μｍ、好ましくは３０μｍ〜１５０μｍの厚さ、及び、ＰＥＴの場合には、５μｍ〜５００μｍ、好ましくは１０μｍの厚さを有し、これらの厚さには、０．１μｍ〜２００μｍ、好ましくは１μｍ〜１００μｍのインクの厚さが加えられる。
【０１２４】
層の厚さが０．１００ｍｍ未満の場合、フィルムとも呼ばれ、平らな製品、特に文書、より具体的には身分証明書、受託者証明書、又は管理文書の場合に非常に適した用途があり、製品の面の１つの少なくとも一部に適用することができる。
【実施例】
【０１２５】
［第１の変形態様］
図２〜図４に見られるように、光学マーキングデバイス１は、第１の光学マーキング層２及び第２の光学マーキング層３を有する。
【０１２６】
図４では、レイヤー３がレイヤー２上に重ねられている。
層２、３のそれぞれは、光学的可変要素４、５を含む。
第１の層２は、ディスクの形態の図柄９を含む。
ディスク９は、層２の光学的可変要素４を組み込んでいる。
それは、例えば、活性物質を組み込んだインク又はワニスである。
第２の層３は、三角形の形態の図柄１０を含む。
三角形１０は、層２の光学的可変要素５を組み込んでいる。
それは、例えば、活性物質を組み込んだインク又はワニスである。
図柄１０は図柄９を被覆している。
図柄９、１０は、それぞれのレイヤー２、３の中心にある。
【０１２７】
もちろん、本発明はこの構成に限定されず、図柄は中心から外れている場合がある。
【０１２８】
光学的可変要素４、５のそれぞれは、好ましくはポリマーに組み込まれた、上述した１つ又は複数の蛍光化合物を含む。
【０１２９】
図２では、ディスク９の第１の半分９−１を含む、第１の層２の第１の半分２−１が、明るい背景に対して示されている。
ディスク９の第２の半分９−２を含む、第１の層２の第２の半分２−２は、暗い背景に対して示されている。
【０１３０】
図３では、三角形１０の第１の半分１０−１を含む、第２の層３の第１の半分３−１が、明るい背景に対して示されている。
三角形１０の第２の半分１０−２を含む、第２の層３の第２の半分３−２は、暗い背景に対して示されている。
【０１３１】
層２、３の固有の色、及び有利にはそれらの光度は、明るい背景に対しては、目に見えるのは第２の層３の図柄１０であり、暗い背景に対しては、目に見えるのは第１の層の図柄９であるように、選択される。
【０１３２】
たとえば、第１の半分９−１はピンク色（点線で表されている）であり、すでに述べたように、これは層２の固有の色に相当する。
第２の半分９−２は緑色（ハッチングで表される）であり、すでに述べたように、これは層２の蛍光色に相当する。
【０１３３】
第１の半分１０−１は青色（平行な点線で表される）であり、すでに述べたように、これは層３の固有の色に相当する。
第２の半分１０−２は赤色（１０−１の半分とは異なる方向に平行な点線で表されている）であり、すでに述べたように、これは層３の蛍光色に相当する。
【０１３４】
図４では、デバイス１の第１の半分１−１が明るい背景に配置され、デバイス１の第２の半分１−２が暗い背景に配置される。
【０１３５】
明るい背景に対して、目に見えるのは第２の層３であり、青い三角形１０−２が観察される。
暗い背景に対して、目に見えるのは第１の層２であり、緑色の円９−１が観察される。
【０１３６】
得られる光学効果は、明るい背景に対する視認性を最小限に抑えるように選択された、図柄の作成に使用するインク又はワニスの活性物質の第２の層３中の濃度、及び第１の層２の図柄中の活性物質の選択によって可能になることに注意されたい。第１の層２の図柄において、その蛍光色は、層３の蛍光色に対してコントラストを有し、有利には、第２の層３の蛍光色の補色（減算合成において）である。
【０１３７】
したがって、オペレータがマーキングデバイス１を有する製品を明るい背景、次に黒い背景の上に通過させると、彼は青い三角形、次に緑の円を観察する。
【０１３８】
この場合、白い背景又は暗い背景を通過させることは、マーキングデバイス１の色の変化を可能にする物理的刺激である。
【０１３９】
有利には、第１の層２及び第２の層３の固有の色が、それぞれ、層２が白い背景上でのみ目に見えるように選択されることを付け加えるべきである。
【０１４０】
さらに、蛍光色は、層３のみが表示されるように選択される（暗い背景）。たとえば、すでに述べたように、第１の層の蛍光色は第２の層の蛍光色を補完する。実際、層３は、その色より短い放射波長のすべてをフィルタリングする。
【０１４１】
白い背景から黒い背景への移行は特定の場合であるが、もちろん他の背景色を使用することもできる。
【０１４２】
次の表は、デバイス１のさまざまな色をまとめたものである。
【表２】
2021522082.tif 000021
【０１４３】
［第２の変形態様］
図５〜図７に見られるように、光学マーキングデバイス１は、第１の光学マーキング層２及び第２の光学マーキング層３を有する。
【０１４４】
図７では、層３が層２上に重ねられている。
第１の層２のみが、光学的可変要素４を含む。
【０１４５】
図５に見られるように、第１の層２は、第１の変形実施態様に関して詳述された第１の層２と同一である。
第２の層３は、光学的可変要素を有さない。
第２の層３は、当業者に知られているすべての技術（例えば、バルク染色、ワニス）によって得られる色を有する。
色は例えば赤である。
明るい背景に対しては、色は明るい赤で表示され、黒い背景に対しては、色は暗い赤で表示されます。
【０１４６】
図７に見られるように、デバイス１の第１の半分１−１は明るい背景に配置され、デバイス１の第２の半分１〜２は暗い背景に配置されている。
明るい背景に対して、目に見えるのは第２の層３、赤だけである。
暗い背景に対して、第１の層２が表示され、暗い赤の背景に対して緑の半円９−２が観察される。
【０１４７】
この場合、白い背景から暗い背景への通過は、マーキングデバイス１の色の変化を可能にする物理的刺激である。
【０１４８】
得られる光学効果は、明るい背景に対する視認性を最小限に抑えるように選択された、第１の層２の図柄９の作成に使用されるインク又はワニスの活性物質の濃度、及び、第２の層３の色の選択によって可能になることに注意されたい。第２の層３の色は、蛍光色に対してコントラストを有し、かつ、好ましくは、第１の層２で使用する蛍光の補色に対応する色に対してコントラストを有する。
【０１４９】
［第３の変形態様］
この第３の変形態様によれば、マーキングデバイス１は、第１の層２及び第２の層３を含む。
第２の層３は、第１の変形実施態様に関して詳述した第２の層３と同一である。
第１の層２は、第１の変形実施態様と同様に、光学的可変要素を含む図柄９を含む。
第１の層２又は第２の層３は、可視光スペクトルにおいて少なくとも部分的に反射性である。
【０１５０】
この目的のために、層２は、金属化ポリマー層（ポリカーボネート、ポリプロピレン、ＰＥＴ）、又は、直接、金属層であり得る。層２は、マイクロミラーを含んでいてもよい。
【０１５１】
図示していない他の変形態様によれば、デバイス１は、金属化された基材１１も含んでいるか、さもなければ、層２は、金属反射能を有するインクの層でコーティングされている。
【０１５２】
この第３の変形態様によれば、刺激は、蛍光環境（luminous environment）の関数（すなわち、明るい環境又は暗い環境）としての、デバイス１の観察角度の切り替えである。
【０１５３】
観察角度に応じて、光の取り込みが最小化又は逆に最大化され、デバイス１の色が反転する。
【０１５４】
図８に見られるように、観察方向Ｄが第１の方向、例えばデバイス１の平面Ｐに垂直な方向Ｎに延びる場合、第２の層３は固有の色を示す。
【０１５５】
図９に見られるように、観察方向Ｄが平面Ｐと非ゼロの角度をなす場合、第２の層３は蛍光色を示す。
【０１５６】
図１０に見られるように、観察方向Ｄが方向Ｎに延びる場合、第２の層３の青い三角形１０が見える。
【０１５７】
図１１に見られるように、方向Ｄが方向Ｎと非ゼロの角度をなす場合、第１の層２の緑色のディスク９が見える。
【０１５８】
図示していない変形態様によれば、第１の層２は、灰色の色合いを含む。
【０１５９】
得られる光学効果は、通常観察されたときの視認性を最小限に抑えるような、第２の層３の図柄を作成するための活性物質の濃度によって；第２の層３の活性物質の蛍光色の補色に対してコントラストを有する第１の層２の色、及び好ましくはその補色の選択によって；さらには、反射面のグレースケールに応じた反転角度〔表面の反射率がより高い（グレーレベルが低い）ほど、反転角度は小さくなり、その逆も同様である〕の選択によって、可能となることに注意されたい。
【０１６０】
図示していない別の変形態様によれば、色反転の光学的効果は、層２、３の少なくとも１つが光散乱の特性を有する場合に得られ得る。
【０１６１】
好ましくは、散乱特性を有する層２、３は、例えば艶消し（matt）である。
【０１６２】
この場合、観察角度によっては散乱が蛍光を妨げ、固有の色だけが見える。
【０１６３】
［別の変形態様］
有利には、光学マーキングデバイス１は、偏光フィルム（図示せず）を含む。
【０１６４】
偏光膜は、例えば、層２又は基材１１から構成され得る。
この場合、基板１１は、上述した変形態様とは対照的に、必ずしも透明である必要はない。
光の偏光により、一方の層２を表示し、次にもう一方の層３を表示することができる。
【０１６５】
［染料との混合］
別の変形態様によれば、光学的可変要素を組み込んだ各層、又は光学的可変要素を組み込んだ層の少なくとも１つは、光学的可変要素と混合された染料を含み得る。
【０１６６】
それは、例えば、活性物質を組み込んだ着色インクである。
【０１６７】
染料の性質及びその濃度に応じて、固有の色及び／又は蛍光色及び／又はデバイス１のＵＶ下の色を変更することが可能である。
【０１６８】
「染料」とは、その大きさ、その調製、及び分子が着色する能力を獲得する条件に関係なく、着色することが可能な任意の分子を意味することに留意されたい。
【０１６９】
特に、染料は溶解又は分散され得る（例えば、顔料など）。
【０１７０】
特に、染料は、ゴニオクロミック、フォトクロミック、サーモクロミック、又はピエゾクロミックであってよい。
【０１７１】
図１２〜１５は、すでに説明した最初の３つの変形態様のうちの１つによる、層２の円形図柄９を示している。
【０１７２】
円形図柄９は、ＢＤＰＹのクラスの「４，４−ジフルオロ−４−ボラ−３ａ，４ａ−ジアザ−ｓ−インダセン化合物」に基づく活性物質と、染料との混合物を含む。
【０１７３】
染料の透明度は最小限である。
【０１７４】
最初の可能性によれば、染料は蛍光特性を持たず、蛍光色を変更せずに（明るい背景に対する）固有の色を変更する効果がある。
【０１７５】
この効果は、染料の色と、活性物質の固有の色とを加えることによって得られる。
【０１７６】
したがって、例えば、活性物質を含み、染料を含まない図柄９が青色の固有色及び赤色の蛍光色を有する場合、黄色の染料と活性物質との混合物を含む図柄９は、緑色の固有の色を有し、蛍光色は赤のままである。
【０１７７】
図１２は、明るい背景に対して、活性物質を含み、染料を含まない図柄９を示している。表示されるのは青色である（ハッチング）。
【０１７８】
図１３は、暗い背景に対して、活性物質を含み、染料を含まない図柄９を示している。表示されるのは赤色である（ハッチングの逆）。
【０１７９】
図１４は、明るい背景に対して、活性物質と黄色の染料との混合物を含む図柄９を示している。表示されるのは緑色である（ドット）。
【０１８０】
図１５は、暗い背景に対して活性物質と黄色の染料との混合物を含む図柄９を示している。表示されるのは赤色である（図１３と同じハッチング）。
【０１８１】
別の可能性によれば、（明るい背景に対して）固有の色の色及び染料の色を加えると、固有の色が完全に不明瞭になる可能性がある。
【０１８２】
したがって、例えば、活性物質を含み、染料を含まない図柄９がピンクの固有色及び赤色の蛍光色を有する場合、青色の染料と活性物質との混合物を含む図柄９は、青色の固有色を有し、蛍光色は赤のままである。
【０１８３】
これは、添加された非蛍光染料の色が、少なくとも肉眼では、活性物質の固有の色を覆う場合に起こる。
【０１８４】
別の可能性によれば、色素は、ＢＤＰＹのクラスに属さず、活性物質の励起及び蛍光発光帯とは異なる励起及び蛍光発光帯を有する蛍光色素分子（fluorophore）である。その結果、活性物質と蛍光染料の混合物を含む図柄により、紫外線下で放射される色を変えることが可能である。
【０１８５】
追加された色素の蛍光の追加はＵＶ下でのみ見ることができるため、暗い背景に対する色は変更されないことに注意されたい。ＵＶ照射下では、活性物質ＢＤＰＹの蛍光色と添加した蛍光色素分子染料の色が混ざり合う現象が存在する。
【０１８６】
例えば、固有色の緑色及び蛍光色の黄色を有する活性物質を、青色の蛍光色素と混合することによって、ＵＶ光下で白色の蛍光を得ることが可能である。
【０１８７】
別の可能性によれば、蛍光色素分子染料は、蛍光色だけでなく固有の色も変えることを可能にする。これは、ＢＤＰＹのクラスの化合物を複数混合する場合に可能である。
【０１８８】
［用途］
本発明は、少なくとも１つの光学的マーキングデバイス１を含む、身元証明書、受託者証明書、又は管理文書又はラベルにも関する。
【０１８９】
例えば、文書は、身分証明書、パスポート、許可証、証明書、卒業証書、小切手帳、登録簿、切手、印鑑、ビザ、銀行カード、紙幣であってよい。
【０１９０】
図柄は、国のシンボル、企業又は国のシンボル、ブランドに関連付けられたロゴ、又は固定又は可変の記述、又は額面価格の場合があります。
【０１９１】
マーキングデバイス１は、文書の全部又は一部を占める。
【０１９２】
［利点］
前述の説明から明らかなように、本発明によるマーキングデバイスは、物理化学的刺激、特に明るい背景を通過してから暗い背景を通過すること、又は観察角度を変更すること等によって、文書に効果的なセキュリティの利点をもたらす。
【０１９３】
高価な機器を用意する必要がなく、簡単な移動で検証できるため、いかなる調査官でも文書の簡単で迅速な検証を行うことができます。
【０１９４】
４，４−ジフルオロ−４−ボラ−３ａ，４ａ−ジアザ−ｓ−インダセンのクラスの化合物及び／又はジフルオロボロンβ−ジケトネートのクラス（ＢＦ２ｂｄｋｓ）の蛍光化合物は、マーキングデバイス１を簡単に製造する方法を保証する。これは、これらの蛍光化合物が、ポリマーに容易に組み込まれ、良好な熱安定性を示し、１つ又は複数のマーキングデバイス１が組み込まれる文書の製造に必要なすべての工程を可能にするからである。
【０１９５】
説明された実施態様は、それらが互換性がないことを条件として、組み合わせることができることを付け加えるべきである。
【図１】
2021522082.tif 000024
【図２】
2021522082.tif 000025
【図３】
2021522082.tif 000026
【図４】
2021522082.tif 000027
【図５】
2021522082.tif 000028
【図６】
2021522082.tif 000029
【図７】
2021522082.tif 000030
【図８】
2021522082.tif 000031
【図９】
2021522082.tif 000032
【図１０】
2021522082.tif 000033
【図１１】
2021522082.tif 000034
【図１２】
2021522082.tif 000035
【図１３】
2021522082.tif 000036
【図１４】
2021522082.tif 000037
【図１５】
2021522082.tif 000038
【国際調査報告】
2021522082.tif 000039
2021522082.tif 000040
2021522082.tif 000041
2021522082.tif 000042
2021522082.tif 000043